(57)【特許請求の範囲】
【請求項１】
軟磁性粒子間にガラス部が点在している軟磁性圧粉磁芯において、前記軟磁性粒子は、鉄を主成分とするコア粒子と、少なくともＰ、Ｏ、Ｆｅを有する絶縁被膜層を備え、
さらに、前記軟磁性粒子とガラス部の間にのみ選択的に酸化鉄を主成分とする接合部を形成しており、
前記絶縁被膜層は、更にＢ、Ｎａ、Ｚｎ、Ｂａの群から選択される少なくとも１つの元素を含む、軟磁性圧粉磁芯。
【請求項２】
前記ガラス部は、Ｂｉ、ＦｅおよびＰを含むことを特徴とする、
請求項１に記載の軟磁性圧粉磁芯。
【請求項３】
軟磁性圧粉磁芯はＢｉを含み、Ｂｉ量が０．０５質量％以上４．００質量％以下である、
請求項１又は２のいずれかに記載の軟磁性圧粉磁芯。
【請求項４】
軟磁性圧粉磁芯の任意の断面積１．１ｍｍ２以上１．２ｍｍ２以下の範囲においてガラス部面積率が０．１％以上５．０％以下、かつガラス部の平均面積が１０μｍ２以上４０μｍ２  以下である、
請求項１〜３のいずれかに記載の軟磁性圧粉磁芯。
【発明の詳細な説明】
【技術分野】
【０００１】
本発明は、モータ、アクチュエータ、ジェネレータ、リアクトルなどの各種電磁気部品に使用される、高電気抵抗率、高磁束密度、高強度な軟磁性圧粉磁芯に関する。
【背景技術】
【０００２】
従来、モータ、アクチュエータ、ジェネレータ、リアクトルなどの磁芯として軟磁性材料を用いた圧粉磁芯の開発が進められている。一般的に、粉体を圧縮して作製される磁芯は珪素鋼板と比べてその機械的強度や磁束密度が低いことが知られている。これらを改善するための製造方法として成形圧力や、熱処理温度を上げる等が提案されている。【０００３】
しかしながら、これらの処理を行い作製される圧粉磁芯は、粒子表面に形成されている絶縁被膜の剥離や分解を生じやすくなるため電気抵抗率が低い。電気抵抗率が低下すると磁芯内の渦電流が増加するため、製品の出力や効率が低下する。そのため高電気抵抗率、高磁束密度、高強度を兼ね備えた軟磁性圧粉磁芯はなかった。【０００４】
かかる問題を解決すべく、例えば、特許文献１ではＭｇＯを含む被膜を形成した鉄粉とシリコーンレジンを混合し、成形した圧粉磁芯を５５０℃から７５０℃の温度下、非酸化性雰囲気で焼成処理した後、さらに４００℃から５６０℃の温度下、酸化性雰囲気で熱処理する技術が開示されている。特許文献２では鉄粉にホウ酸、リン酸と２価以上の陽イオンを生じる化合物または塩により絶縁被膜を形成する技術が開示されている。また、特許文献３では絶縁被膜軟磁性粒子と平均粒径が２ｎｍから２００ｎｍの低融点ガラスと潤滑剤を混合して圧密し、６５０℃の温度下、焼成処理する技術が開示されている。
【先行技術文献】
【特許文献】
【０００５】
【特許文献１】特開２００９−１１７６５１号公報
【特許文献２】特許第０４０６０１０１号公報
【特許文献３】特開２０１０−２３８９１４号公報
【発明の概要】
【発明が解決しようとする課題】
【０００６】
しかしながら、特許文献１の技術では高い抗折強度と高い電気抵抗率（比抵抗）を得ることができるが磁束密度は十分な値ではない。さらに高い抗折強度を得るためには長い製造プロセスと高温での熱処理も必要となるため時間やコストもかかる。【０００７】
一方、特許文献２の技術では絶縁皮膜の耐熱性を向上させることにより高い温度での熱処理が可能になる。高温で熱処理することによりコア内部の歪がとれ高い磁束密度を得られるが、これにより作製される圧粉磁芯は高磁束密度と高比抵抗を両立したものではなく、機械的強度についても十分な値は得られなかった。【０００８】
また、特許文献３の技術では強度を上げるため平均粒径２ｎｍ〜２００ｎｍの低融点ガラスを混合しているが、これにより作製された圧粉磁芯は抗折強度、磁束密度、比抵抗がともに十分な値ではなく低かった。【０００９】
本発明は、かかる実情に鑑みてなされたものであり、その目的は、高電気抵抗率、高磁束密度かつ高強度である圧粉磁芯を容易に実現することができる軟磁性圧粉磁芯を提供することにある。
【課題を解決するための手段】
【００１０】
上述した課題を解決し、目的を達成するために、本発明に係る軟磁性圧粉磁芯は、軟磁性粒子間にガラス部が点在している軟磁性圧粉磁芯において、前記軟磁性粒子は、鉄を主成分とするコア粒子と、少なくともＰ、Ｏ、Ｆｅを有する絶縁被膜層を備え、さらに、前記軟磁性粒子とガラス部の間に酸化鉄を主成分とする接合部を形成していることを特徴とする。【００１１】
上記構成の軟磁性圧粉磁芯の電磁気的及び機械的特性を測定すると、上記従来のものに比して高電気抵抗率、高磁束密度かつ高強度であることが明らかになった。かかる効果が奏される作用機構の詳細は、未だ明らかではないものの、例えば、以下のとおり推定される。【００１２】
軟磁性粒子間にガラス部が点在している軟磁性圧粉磁芯において、多くのガラス部は軟磁性圧粉磁芯内の軟磁性粒子同士の隙間（空隙）を埋めている。３点曲げなどの強度試験において空隙は破壊の起点となるため、これをガラス部が埋めることで機械的強度が高められる。また、ガラス部のない粒子間では軟磁性粒子同士の距離が近く磁気的な相互作用が強いため軟磁性圧粉磁芯の磁束密度が向上する。さらに軟磁性粒子はコア粒子が鉄を主成分としているため磁化が大きく、これに少なくともＰ、Ｏ、Ｆｅを有する絶縁被膜層を備えることで粒子間の絶縁をとり、軟磁性圧粉磁芯の電気抵抗率が高められる。さらに軟磁性粒子とガラス部間に酸化鉄を主成分とする接合部が形成されていることで軟磁性粒子−ガラス部界面での密着性がさらに高められ、より高強度な軟磁性圧粉磁芯を実現することができる。【００１３】
本発明の望ましい態様としては、少なくともＰ、Ｏ、Ｆｅを有する絶縁被膜層に、更にＢ、Ｎａ、Ｚｎ、Ｂａからなる群より選ばれる元素を少なくとも１以上含むことにより絶縁被膜層が得られる。これらを選択することで絶縁被膜層の絶縁性がより向上し、さらに熱処理により選択的に原料ガラス粒子と反応することで軟磁性粒子とガラス部間に酸化鉄を主成分とする接合部を形成することが容易になる。そのため電気抵抗率のより高く、機械的強度の高い軟磁性圧粉磁芯が作製できる。【００１４】
ガラス部はＢｉ、ＦｅおよびＰを含み、原料ガラス粒子を加圧成形、熱処理工程により軟磁性粒子と反応させ、凝集し組成変化することで形成される。原料ガラス粒子はＢｉを主成分として含み、ガラスの転移点および軟化点が５００℃以下であることが好ましい。この場合、軟磁性粒子と原料ガラス粒子の反応が起きやすくなる。また、ガラス部がさらにＦｅおよびＰを含むものは接合部との密着性がよくなり、機械的強度が高くなる。【００１５】
軟磁性圧粉磁芯はＢｉを含み、含有するＢｉ量が０．０５質量％以上４．００質量％以下であることが好ましく、０．１０質量％以上０．２０質量％以下であることがより好ましい。軟磁性圧粉磁芯のＢｉ量が上記の範囲にある場合、磁束密度が高く、かつ機械的強度をより一層高められる。【００１６】
軟磁性圧粉磁芯の任意の断面積１．１ｍｍ２以上１．２ｍｍ２以下の範囲においてガラス部の面積率が０．１％以上５．０％以下、かつガラス部の平均面積が１０μｍ２以上４０μｍ２以下であることが好ましく、ガラス面積率、およびガラス部の平均面積が上記の範囲にある場合、ガラス部の分散性がよくなり軟磁性圧粉磁芯の機械的強度を一層高められる。
【発明の効果】
【００１７】
本発明により得られた軟磁性圧粉磁芯は、高電気抵抗率、高磁束密度および高強度を有するため、モータ、アクチュエータ、ジェネレータ、リアクトルなどの各種電磁気部品に使用できる。
【図面の簡単な説明】
【００１８】
【図１】本実施形態の軟磁性圧粉磁芯の模式断面図である。
【図２】実施形態の軟磁性圧粉磁芯を製造する手順の一例を示すフローチャートである。
【図３】ＴＥＭ測定における測定点の概略図である。
【図４】実施例１の軟磁性圧粉磁芯の成分組成を示すグラフである。
【図５】比較例１の軟磁性圧粉磁芯の成分組成を示すグラフである。
【図６−ａ】ヒストグラムの概略図である。
【図６−ｂ】画像イメージング法による分析結果の概略図である。
【発明を実施するための形態】
【００１９】
以下、本発明の実施の形態について説明する。なお、上下左右等の位置関係は、特に断らない限り、図面に示す位置関係に基づくものとする。さらに、図面の寸法比率は、図示の比率に限定されるものではない。また、以下の実施の形態は、本発明を説明するための例示であり、本発明はその実施の形態のみに限定されるものではない。
【００２０】
本実施形態の軟磁性圧粉磁芯は、軟磁性粒子１と点在したガラス部２の集合体（圧粉体）であって、軟磁性粒子１は鉄を主成分とするコア粒子１ａとＰ、Ｏ、Ｆｅを有する絶縁被膜層１ｂを備えており、軟磁性粒子１とガラス部２の間には酸化鉄を主成分とする接合部３が形成されていることに特徴がある。
【００２１】
図１は、本実施形態の軟磁性圧粉磁芯の一実施形態の模式断面図である。軟磁性粒子１はコア粒子１ａの表面に少なくともＰ、ＯおよびＦｅを有する絶縁被膜層１ｂを備えており、軟磁性粒子１の間にガラス部２が存在（点在）している。また、軟磁性粒子１とガラス部２の間には接合部３が形成されている。
【００２２】
コア粒子１ａは、鉄（純鉄及び不可避的不純物を含む鉄が含まれる）を主成分とする鉄基粉（粒子、粉末）である。コア粒子１ａの具体例としては、例えば、鉄のみ、鉄に他の元素（例えば、Ｓｉ、Ｐ、Ｃｏ、Ｎｉ、Ｃｒ、Ａｌ、Ｍｏ、Ｍｎ、Ｃｕ、Ｓｎ、Ｚｎ、Ｂ，Ｖ、Ｓｎなど）を少量添加した組成物が挙げられる。また、コア粒子１ａは、金属単体や金属単体に他の元素を含むものの他、例えば、Ｆｅ−Ｓｉ系合金、Ｆｅ−Ａｌ系合金、Ｆｅ−Ｎ系合金、Ｆｅ−Ｃ系合金、Ｆｅ−Ｂ系合金、Ｆｅ−Ｃｏ系合金、Ｆｅ−Ｐ系合金、Ｆｅ−Ｎｉ−Ｃｏ系合金、Ｆｅ−Ｃｒ系合金、Ｆｅ−Ａｌ−Ｓｉ系合金等の合金であっても構わない。これらは、１種のみを単独で、或いは２種以上を組み合わせて、用いることができる。
【００２３】
好ましいコア粒子１ａとしては、特に限定されないが、鉄を９５質量％以上含むものが挙げられ、より好ましくは鉄を９９質量％以上含有する純鉄が挙げられる。鉄を多く含有する軟磁性粒子は、上記従来のＦｅ−Ａｌ−Ｓｉ系合金粉末や純度９５質量％未満の鉄系の粒子に比して、粒子のビッカース硬さが低く、成形性に優れる傾向にあるので、これを用いることで、より一層の高密度化が図られ、磁束密度の向上が図られる。とりわけ、０．５質量％以下のＰ、０．１質量％以下のＭｎ、０．０３質量％以下のＡｌ、Ｖ、Ｃｕ、Ａｓ、Ｍｏ、残部が鉄の組成を有するものが、より好ましい。
【００２４】
コア粒子１ａの平均粒径は、１０μｍ以上５００μｍ以下であることが好ましく、５０μｍ以上２００μｍ以下であることがより好ましい。平均粒径が１０μｍ以上の場合、軟磁性圧粉磁芯内の空隙が減り、成形密度が向上するため磁束密度が高くなる。平均粒径が５００μｍ以下の場合、粒子内に生じる渦電流を抑えられるため軟磁性圧粉磁芯の発熱を防ぎ損失を抑える。ここでいう平均粒径とは、Ｄ５０％粒子径を意味する。
【００２５】
コア粒子１ａは、公知の方法により製造することができ、その製法は特に限定されない。例えば、鉱石還元法、メカニカルアロイ法、ガスアトマイズ法、水アトマイズ法、回転アトマイズ法、電解法、鋳造粉砕法等の公知の製法を用いて、任意の組成及び任意の粒径の粒子を得ることができる。
【００２６】
絶縁被膜層１ｂを構成する材料は絶縁性を付与する少なくともＦｅ、ＰおよびＯを含むもので、例えば鉄の亜リン酸化合物、リン酸化合物、リン酸水素化合物、ピロリン酸化合物、酸化物などが挙げられ、これらが単数、もしくは複数含まれる。さらに絶縁被膜層１ｂは少なくともリン酸鉄を含むことが好ましい。リン酸鉄は鉄を主成分とするコア粒子１ａとの密着性が高いため、機械的強度が向上する。
【００２７】
さらに、絶縁被膜層１ｂの膜厚が１０ｎｍ以上５００ｎｍ以下であることが好ましく、４０ｎｍ以上３００ｎｍ以下であることがより好ましい。膜厚が４０ｎｍ以上であることで、粒子間の絶縁をより保つことができ電気抵抗率が高くなる。膜厚が３００ｎｍ以下であることで、コア粒子間の距離がより近いため磁気的な相互作用が強く働き磁束密度が大きくなる。
【００２８】
ガラス部２は原料ガラス材料と軟磁性材料を混合し加圧成形し、熱処理されることにより形成される。軟磁性圧粉磁芯の熱処理の際、熱処理前の原料ガラス粒子へＦｅおよびＰを拡散させることにより形成されることが好ましく、熱によるＦｅおよびＰの拡散度合いはＦｅが多く、Ｐが少ないことがより好ましい。これにより形成されるガラス部は、同時に形成される接合部との密着性がよく機械的強度が向上する。
【００２９】
原料ガラス粒子の平均粒径は０．５μｍ以上１０μｍ以下であることが好ましく、１μｍ以上５μｍ以下であることがより好ましい。原料ガラス粒子の平均粒径が０．５μｍ以上であると軟磁性粒子間の空隙を密に埋められるため機械的強度が上がる。また、原料ガラス粒子の平均粒径が１０μｍ以下であると成形体の密度の低下を抑え、磁束密度が向上する。
【００３０】
接合部３は軟磁性粒子１とガラス部２の間にのみ選択的に酸化鉄を主成分として形成している。ここでいう「酸化鉄」には、ＦｅＯ、Ｆｅ２Ｏ３、Ｆｅ３Ｏ４が包含され、Ｆｅ３Ｏ４を多く含むものが好ましい。Ｆｅ３Ｏ４を多く含むものはより硬くなるため機械的強度が向上する。また、絶縁被膜層間全体にではなくガラス部の周りにのみ選択的に酸化鉄を主成分とする接合部を形成させることで粒子間の電気抵抗率の低下を抑制し、電気抵抗率が向上する。
【００３１】
さらに接合部３はＣ以下の軽元素を除くＴＥＭ−ＥＤＳ分析による元素含有量分析においてＦｅ量（ａｔ．％）とＯ量（ａｔ．％）の和が８０ａｔ．％以上を含むことが好ましく、９０ａｔ．％以上含むことがより好ましい。これにより形成される接合部３は酸化鉄を多く含み軟磁性粒子１とガラス部２を強固に接合する。
【００３２】
ここで、接合部３の厚さが５ｎｍ以上１００ｎｍ以下であることが好ましく、１０ｎｍ以上５０ｎｍ以下であることがより好ましい。接合部３の厚さが５ｎｍ以上であると軟磁性粒子とガラス部との密着性が向上し、より高い強度が得られる。また、接合部３の厚さが１００ｎｍ以下であると接合部３内にかかる応力が集中しにくくなり、より高い強度が得られる。
【００３３】
絶縁被膜層１ｂはＢ、Ｎａ、Ｚｎ、Ｂａの群から選択される少なくとも１つの元素を含む。上記の群より選択される元素（添加元素）は熱処理により原料ガラス粒子から拡散させて絶縁被膜層内に形成されても良いが、リン酸塩および酸化物として熱処理前に含まれることが好ましい。熱処理前に上記の群より選択される元素のリン酸塩および酸化物を含むことで熱処理により原料ガラス粒子との反応が活性化し接合部を形成しやすくなる。また、Ｆｅよりもそのリン酸塩または酸化物の安定性が高いものは、被膜中から原料ガラス粒子へのＦｅの拡散を促進する一方で接合部へのＰの過度な拡散を防ぎ、絶縁被膜層および接合部との密着性を高めるため、より高い強度が得られる。
【００３４】
リン酸塩の安定性は２５℃における水との溶解度から得られ、Ｂａ３（ＰＯ４）２＞Ｚｎ３（ＰＯ４）２＞ＦｅＰＯ４、の順である。酸化物の安定性は酸化物の標準生成自由エネルギーの大きさから得られ、５００℃以下においてＢａＯ＞Ｂ２Ｏ３＞Ｎａ２Ｏ＞Ｆｅ３Ｏ４の順である。
【００３５】
軟磁性粒子と原料ガラス粒子との反応については、限定されるものではないが以下のような反応が起きることが好ましい。添加元素のリン酸塩の安定性がリン酸鉄よりも高い場合、熱によりリン酸鉄が優先的に分解、酸化されやすくなり酸化鉄の拡散を促進する。一方で添加元素のリン酸塩は安定なためＰの拡散を抑制する。添加元素の酸化物が酸化鉄（Ｆｅ３Ｏ４）の安定性よりも高く、かつ融点が低い場合、熱により生成する添加元素の酸化物が原料ガラス粒子の低融点化を促し酸化鉄が拡散しやすくなる。これらの拡散効果が促進されることにより接合部が形成され機械的強度が向上する。
【００３６】
ガラス部２はＢｉ、ＦｅおよびＰを含むことを特徴とする。上記ガラス部はＢｉを主成分とする原料ガラス材料を軟磁性材料と混合、加圧成形、熱処理することにより得られる。原料ガラス材料として、例えば、Ｂｉ２Ｏ３−Ｂ２Ｏ３系ガラス、Ｂｉ２Ｏ３−ＺｎＯ−Ｂ２Ｏ３系ガラスなどが好ましく、Ｐ、Ｆｅをさらに含むことがより好ましい。Ｂｉを６０質量％以上含むことが好ましく、７５質量％以上含むことがより好ましい。上記の範囲にある原料ガラスは転移点、軟化点が低くなるため熱により原料ガラス粒子へＦｅおよびＰが拡散しやすくなるため接合部を形成し、機械的強度が向上する。
【００３７】
軟磁性圧粉磁芯中のＢｉ量はＩＣＰ−ＡＥＳ装置測定などにより検出される。Ｂｉ量は主に添加するガラス量に依存するため、Ｂｉ量が０．０５質量％以上４．００質量％以下であることが好ましく、０．１質量％以上２．０質量％以下であることがより好ましい。Ｂｉ量が０．０５質量％以上の場合、ガラス粒子が軟磁性圧粉磁芯内の空隙を埋めるため機械的強度が向上する。Ｂｉ量が４．００質量％以下の場合、磁束密度の低下を抑制し、機械的強度が向上する。
【００３８】
軟磁性圧粉磁芯内のガラス部の分布状態は画像イメージング法により求められる。軟磁性圧粉磁芯の任意の断面積１．１ｍｍ２以上１．２ｍｍ２以下の範囲においてガラス部の面積率が０．１％以上５．０％以下、およびガラス部の平均面積が１０μｍ２以上４０μｍ２であることが好ましい。ガラス部の面積率、および平均面積が上記の範囲にある場合、ガラス部の分散性がよくなり、軟磁性圧粉磁芯の機械的強度を一層高められる。
【００３９】
図２は、本実施形態の軟磁性圧粉磁芯を製造する手順の一例を示すフローチャートである。ここでは、上述した鉄を主成分とするコア粒子（原料粉）に絶縁被膜層を形成する工程（Ｓ１）により、軟磁性粒子（軟磁性材料）が作製される。そして、かかる軟磁性材料に原料ガラス材料を添加する工程（Ｓ２）と、かくして得られる混合物を成形する工程（Ｓ３）と、この成形後に得られる成形体を熱処理する工程（Ｓ４）によりガラス部２と接合部３を形成することを経て、上述した軟磁性粒子１、ガラス部２と接合部３を含む軟磁性圧粉磁芯が作製される。
【００４０】
原料粉に絶縁被膜層を形成する工程（Ｓ１）においては、リン酸（例えば、オルトリン酸（Ｈ３ＰＯ４）の８０〜９０％水溶液等）および添加元素の単体もしくは化合物を混合、溶解して絶縁被膜処理用溶液を作製し、原料粉にこれを塗布、乾燥させることで形成される。この場合、リン酸のみの水溶液を原料粉に塗布、乾燥させた後、添加元素の化合物を含む溶液をさらに塗布、乾燥することなどにより作製された多層構造を持った被膜であっても良い。かくして、上述した軟磁性材料が得られる。絶縁被膜処理用溶液の塗布方法は、特に限定されないが、例えば、絶縁被膜処理用溶液をコア粒子と混合した後に乾燥する等、公知の手法を適宜採用できる。
【００４１】
添加元素の化合物としては亜リン酸塩、リン酸塩、ピロリン酸塩、酸化物、水酸化物、オキソ酸およびオキソ酸塩などが挙げられる。好ましくは添加元素のリン酸塩、酸化物、およびオキソ酸である。
【００４２】
具体的には、亜リン酸水素２ナトリウム（５水和物）、リン酸ホウ素、リン酸２水素ナトリウム、リン酸２水素ナトリウム（２水和物）、リン酸水素２ナトリウム、リン酸水素２ナトリウム（５水和物）、リン酸水素２ナトリウム（１２水和物）、リン酸３ナトリウム、リン酸３ナトリウム（６水和物）、リン酸３ナトリウム（１２水和物）、リン酸２水素亜鉛、リン酸亜鉛、リン酸亜鉛（４水和物）、リン酸水素バリウム、ピロリン酸４ナトリウム、ピロリン酸４ナトリウム（１０水和物）、ピロリン酸二水素二ナトリウム、ピロリン酸亜鉛３水和物、ピロリン酸バリウム、酸化ホウ素、酸化ナトリウム、酸化亜鉛、酸化バリウム、水酸化ナトリウム、水酸化亜鉛、水酸化バリウム、水酸化バリウム（８水和物）、ホウ酸、亜鉛酸ナトリウム、メタホウ酸ナトリウム（４水和物）、ホウ酸亜鉛３．５水和物、４ホウ酸ナトリウム（１０水和物）などが挙げられる。
【００４３】
なお、絶縁被膜処理用溶液の塗布時に、必要に応じて混練機、混合機、攪拌機、造粒機或いは分散機等を用いて混合処理を行ってもよい。さらに、絶縁被膜層の均一性及び密着性を高める観点から、スプレー法、すなわちリン酸および添加元素の単体、もしくは化合物を溶媒に分散又は溶解させた塗布液をスプレーガン等により噴霧してコア粒子に塗布する方法が好ましい。スプレー法において、使用可能な溶媒としては、例えば、水およびトルエン、アセトン、アルコール類といった有機溶媒等が挙げられるが、これらに特に限定されない。
【００４４】
軟磁性材料に原料ガラス材料を添加する工程（Ｓ２）においては添加した原料ガラス材料を軟磁性材料に均一に行きわたらせるために、かかる混合物を混練することが好ましい。混練は、公知の方法により行えばよく、特に限定されないが、混合機（例えば、フラッシュブレンダー、ロッキングシェーカー、ドラムシェーカー、Ｖミキサー等）や造粒機（例えば、流動造粒機、転動造粒機等）等を用いて行うことが好ましい。
【００４５】
成形する工程（Ｓ３）では、上記のようにして得られる混合物、すなわち軟磁性材料及び原料ガラス材料を含有する混合物を、潤滑剤が塗布された金型内に流し込み、常温もしくは加熱温度下で圧力を印加しながら任意の形状に成形する。かかる成形は、公知の方法により行えばよく、特に限定されないが、所望する形状のキャビティを有する成形金型を用い、潤滑剤を塗布した後、そのキャビティ内に混合物を充填し、所定の成形圧力でその混合物を圧縮成形することが好ましい。
【００４６】
ここで潤滑剤は、当業界で公知のものを適宜選択して用いることができ、特に限定されないが、金属石鹸であることが好ましい。潤滑剤は成形時に軟磁性粉と金型の間の摩擦を軽減させ材料のかじりを防ぐ。かかる金属石鹸は金型の内側に均一に付着させやすいため成形性に優れる。金属石鹸の具体例としては、例えば、オレイン酸亜鉛、ステアリン酸亜鉛、ステアリン酸アルミニウム、ステアリン酸カルシウム、ステアリン酸リチウム等が挙げられる。
【００４７】
金型に潤滑剤を塗布する方法として、上記潤滑剤を静電気により帯電させて塗布する方法、もしくは有機溶剤に上記潤滑剤を混合した混合物をスプレーなどにより噴きつけ乾燥させることにより形成することが好ましい。有機溶剤の具体例としては、例えば、メタノール、エタノール、イソプロピルアルコール、アセトン、メチルエチルケトンなどが挙げられるがこれらは特に限定されない。
【００４８】
成形時の成形圧力は、特に限定されないが、通常、６００ＭＰａ以上１２００ＭＰａ以下とされる。成形時の成形圧力を６００ＭＰａ以上とすることにより、成形による高密度化及び高透磁率化を図り易くなる傾向にある。一方、成形時の成形圧力を１２００ＭＰａ以下とすることにより、圧力印加効果の飽和を抑制できる傾向にあるとともに、生産性及び経済性に優れる傾向にあり、また、成形金型の劣化を抑制でき耐久性が向上する傾向にある。
【００４９】
さらに、加熱温度下で成形する場合、その成形温度は、特に限定されないが、通常、８０℃以上２００℃以下であり、好ましくは１００℃以上１６０℃以下である。なお、温間成形時の成形温度を上げるほど成形体の密度は上がる傾向にあるが、これを２００℃以下とすることにより、コア粒子（軟磁性粒子）の酸化が適度に抑制されて、得られる軟磁性圧粉磁芯の性能の劣化を抑制できる。また、生産性及び経済性にも優れる。
【００５０】
成形後に得られる成形体を熱処理する工程（Ｓ４）では、成形時において発生する圧縮歪を解放して磁束密度を高めるとともにコアロス（特に、ヒステリシス損失）を低減させる。熱処理は、公知の方法により行えばよく、特に限定されないが、一般的には、成形により任意の形状に成形された軟磁性材料の成形体を、アニール炉を用いて所定の温度で熱処理することにより行うことが好ましい。
【００５１】
熱処理時の処理温度は、特に限定されないが、通常、４５０〜５００℃程度が好ましい。熱処理時の処理温度を４５０℃以上とすることにより、コア粒子の歪が開放され磁束密度が向上し、絶縁被膜層と原料ガラス粒子の反応が適度に進行し、接合部を形成するため機械的強度が上がる。熱処理時の処理温度を５００℃以下とすることにより、絶縁被膜層の分解が抑制され、機械的強度、絶縁性を維持でき、磁束密度が高くなる。
【００５２】
熱処理工程は、酸素含有雰囲気下にて行うことが好ましい。ここで、酸素含有雰囲気とは、大気雰囲気（通常、２０．９５％の酸素を含む）、または、アルゴンや窒素等の不活性ガスと酸素との混合雰囲気等が挙げられるが、これらに特に限定されない。酸素含有雰囲気下で熱処理することで絶縁被膜層および、酸化鉄を主成分とする接合部を形成することができるため、機械的強度の高い軟磁性圧粉磁芯になる。
【００５３】
かくして得られる軟磁性圧粉磁芯は、高密度化され、高電気抵抗率、高磁束密度、高強度といった各種性能において優れたものである。
【実施例】
【００５４】
以下、実施例により本発明を詳細に説明するが、本発明はこれらに限定されるものではない。【００５５】
［作製方法］【００５６】
＜実施例１〜８、比較例１＞
鉄を主成分とするコア粒子（原料粉）として、純鉄（ヘガネスＡＢ社製、商品名：ＡＢＣ１００．３０、平均粒径約１００μｍ）を準備した。次に原料粉に対して０．２質量％のリン酸と、総添加量が原料粉に対して０．００４質量％の表１に示す添加材料をイソプロピルアルコール（ＩＰＡ）に溶解して絶縁被膜処理用溶液を作製した。続いて原料粉と前記絶縁被膜処理用溶液を混合し、乾燥させて軟磁性材料を作製した。【００５７】
【表１】
0006036801.tif 000002
【００５８】
その後、軟磁性材料に原料ガラス粒子としてビスマス系ガラスを軟磁性材料に対してＢｉ量０．４質量％分を添加し、その混合物を混合器（筒井理化学器械製、商品名：Ｖミキサー）に入れ、混錬した。次いで、混練した混合物を、磁気特性評価試料として９８１ＭＰａで成形を行って、外径１７．５ｍｍ、内径１０ｍｍ、厚さ４ｍｍのトロイダルコアを作製した。また、電気抵抗率測定用試料および３点曲げ強度試験用試料として９８１ＭＰａで成形を行って縦３０ｍｍ、横１０ｍｍ、厚さ５．５ｍｍの棒状試料をそれぞれ成形した。その後、Ａｉｒの雰囲気による４５０℃１時間の熱処理を行い、軟磁性圧粉磁芯を得た。【００５９】
実施例１において得られた軟磁性圧粉磁芯の構造をＴＥＭ観察によって確認した。ＴＥＭ観察は、上記棒状試料を１０ｍｍ×５．５ｍｍの断面で切り出し、鏡面研磨を行なった後、Ｄｕａｌ−ＢｅａｍＦＩＢ（Ｎｏｖａ２００）を用いたマイクロサンプリング法によって観察用試料を作製した。試料作製後、走査透過型電子顕微鏡（日立製ＨＤ２０００）を用いて加速電圧２００ｋＶでＥＤＳ（エネルギー分散型Ｘ線分光器）による組成分析を、ビーム径：１ｎｍ、対物絞り径：４０μｍ、測定点：粒子間界面を約３０から４０点等間隔に測定した。図３は、ＴＥＭ測定における測定点の概略図である。図３に示すように、軟磁性圧粉磁芯の任意の軟磁性粒子Ａのコア粒子内から粒子Ｂ（ガラス部）をはさみ隣接する軟磁性粒子Ｃのコア粒子内にわたって上記測定点を順次測定し、その成分組成を分析した。図４は、実施例１の軟磁性圧粉磁芯の成分組成を示すグラフである。図４に示すとおり、実施例１の軟磁性圧粉磁芯は、軟磁性粒子が鉄を主成分とするコア粒子と、Ｆｅ、Ｏ、Ｐおよび添加元素としてＺｎを含む絶縁被膜層とを備えており、Ｂｉ、Ｆｅ、Ｐを含むガラス部との間に酸化鉄を主成分とする接合部が形成されていることが確認された。【００６０】
比較例１において得られた軟磁性圧粉磁芯の構造をＴＥＭ観察によって確認した。図５は、比較例１の軟磁性圧粉磁芯の成分組成を示すグラフである。図５に示す比較例１の軟磁性圧粉磁芯は、軟磁性粒子が鉄を主成分とするコア粒子と、Ｆｅ、Ｏ、Ｐを含む絶縁被膜層とを備えており、Ｂｉ、Ｆｅ、Ｐを含むガラス部も軟磁性粒子間に存在している。しかし、軟磁性粒子とガラス部の間には酸化鉄を主成分とする接合部が形成されていないことが確認された。【００６１】
＜評価方法＞
磁気特性の評価としてトロイダルコアに巻き線を巻きつけ（一次巻線：５０ｔｓ、二次巻線：１０ｔｓ）、直流磁化特性試験装置（メトロン技研社製ＳＫ１１０）により直流磁場中のヒステリシス曲線を測定し、磁場の強さ１００００Ａ／ｍでの磁束密度の値を求めた。３点曲げ強度は万能材料試験機（ＩＮＳＴＲＯＮ社製  Ｉｎｓｔｒｏｎ  ４５０５）により、ＪＩＳＺ２５１１の強度測定を行なった。電気抵抗率は電気抵抗率測定用試料の両端側面（１０×５．５角）を研磨してＩｎ−Ｇａペーストを塗って端子電極を形成し、端子間の抵抗値を低抵抗計（鶴賀電機株式会社製ＭＯＤＥＬ３５６９）で測定した。【００６２】
表２に、各実施例及び各比較例の測定結果を示す【００６３】
【表２】
0006036801.tif 000003
【００６４】
表２に示すとおり、絶縁被膜層にＦｅ、Ｐ、Ｏおよび添加元素を含む実施例１〜８は磁束密度１５００ｍＴ以上、３点曲げ強度１８０ＭＰａ以上あることが確認された。また、上記ＴＥＭの構造分析から、軟磁性粒子とガラス部間に接合部が確認された実施例１は、強度（３点曲げ強度）が特に高いことが確認された。一方、比較例１においては、上記ＴＥＭによる同様な構造分析の結果より接合部が形成されていないことからも、強度向上にはこの接合部の形成が重要であることがわかる。また、絶縁被膜層にＺｎ、Ｂ、Ｎａ、Ｂａの群から選択される少なくとも１つの元素を含む、実施例１〜７は、電気抵抗率が１０００μΩ・ｍ以上あり、３点曲げ強度、磁束密度の３つの特性がともに高いことも確認された。【００６５】
＜実施例９＞
鉄を主成分とするコア粒子（原料粉）として、純鉄（ヘガネスＡＢ社製、商品名：ＡＢＣ１００．３０、平均粒径約１００μｍ）を準備した。次に原料粉に対して０．２質量％のリン酸と、０．００４質量％のリン酸亜鉛・四水和物をＩＰＡに溶かした絶縁被膜処理用溶液を作製した。続いて原料粉と前記絶縁被膜処理用溶液を混合し、乾燥させて軟磁性材料を作製した。【００６６】
その後、軟磁性材料に原料ガラス粒子としてビスマス系ガラスを軟磁性材料に対してＢｉ量０．０７質量％分を添加し、その混合物を混合器（筒井理化学器械製、商品名：Ｖミキサー）に入れ、混錬した。次いで、混練した混合物を、磁気特性評価試料として９８１ＭＰａで成形を行って、外径１７．５ｍｍ、内径１０ｍｍ、厚さ４ｍｍのトロイダルコアを作製した。また、電気抵抗率測定用試料および３点曲げ強度試験用試料として９８１ＭＰａで成形を行って縦３０ｍｍ、横１０ｍｍ、厚さ５．５ｍｍの棒状試料をそれぞれ成形した。その後、Ａｉｒの雰囲気中４５０℃熱処理を行い、軟磁性圧粉磁芯を得た。【００６７】
＜実施例１０＞
鉄を主成分とするコア粒子（原料粉）として、純鉄（ヘガネスＡＢ社製、商品名：ＡＢＣ１００．３０、平均粒径約１００μｍ）を準備した。次に原料粉に対して０．２質量％のリン酸と、０．００４質量％のリン酸亜鉛・四水和物をＩＰＡに溶かした絶縁被膜処理用溶液を作製した。続いて原料粉と前記絶縁被膜処理用溶液を混合し、乾燥させて軟磁性材料を作製した。【００６８】
その後、軟磁性材料に原料ガラス粒子としてビスマス系ガラスを軟磁性材料に対してＢｉ量３．９７質量％分を添加し、その混合物を混合器（筒井理化学器械製、商品名：Ｖミキサー）に入れ、混錬した。次いで、混練した混合物を、磁気特性評価試料として１３０℃、９８１ＭＰａで温間成形を行って、外径１７．５ｍｍ、内径１０ｍｍ、厚さ４ｍｍのトロイダルコアを作製した。また、電気抵抗率測定用試料および３点曲げ強度試験用試料として１３０℃の温度下、９８１ＭＰａで温間成形を行って縦３０ｍｍ、横１０ｍｍ、厚さ５．５ｍｍの棒状試料をそれぞれ成形した。その後、Ａｉｒの雰囲気中４５０℃熱処理を行い、軟磁性圧粉磁芯を得た。【００６９】
＜実施例１１＞
鉄を主成分とするコア粒子（原料粉）として、純鉄（ヘガネスＡＢ社製、商品名：ＡＢＣ１００．３０、平均粒径約１００μｍ）を準備した。次に原料粉に対して０．２質量％のリン酸と、０．００４質量％のリン酸亜鉛・四水和物をＩＰＡに溶かした絶縁被膜処理用溶液を作製した。続いて原料粉と前記絶縁被膜処理用溶液を混合し、乾燥させて軟磁性材料を作製した。【００７０】
その後、軟磁性材料に原料ガラス粒子としてビスマス系ガラスを軟磁性材料に対してＢｉ量０．０４質量％分を添加し、その混合物を混合器（筒井理化学器械製、商品名：Ｖミキサー）に入れ、混錬した。次いで、混練した混合物を、磁気特性評価試料として９８１ＭＰａで成形を行って、外径１７．５ｍｍ、内径１０ｍｍ、厚さ４ｍｍのトロイダルコアを作製した。また、電気抵抗率測定用試料および３点曲げ強度試験用試料として９８１ＭＰａで成形を行って縦３０ｍｍ、横１０ｍｍ、厚さ５．５ｍｍの棒状試料をそれぞれ成形した。その後、Ａｉｒの雰囲気中４５０℃熱処理を行い、軟磁性圧粉磁芯を得た。【００７１】
＜実施例１２＞
鉄を主成分とするコア粒子（原料粉）として、純鉄（ヘガネスＡＢ社製、商品名：ＡＢＣ１００．３０、平均粒径約１００μｍ）を準備した。次に原料粉に対して０．２質量％のリン酸と、０．００４質量％のリン酸亜鉛・四水和物をＩＰＡに溶かした絶縁被膜処理用溶液を作製した。続いて原料粉と前記絶縁被膜処理用溶液を混合し、乾燥させて軟磁性材料を作製した。【００７２】
その後、軟磁性材料に原料ガラス粒子としてビスマス系ガラスを軟磁性材料に対してＢｉ量４．１７質量％分を添加し、その混合物を混合器（筒井理化学器械製、商品名：Ｖミキサー）に入れ、混錬した。次いで、混練した混合物を、磁気特性評価試料として１３０℃の温度下、９８１ＭＰａで温間成形を行って、外径１７．５ｍｍ、内径１０ｍｍ、厚さ４ｍｍのトロイダルコアを作製した。また、電気抵抗率測定用試料および３点曲げ強度試験用試料として１３０℃、９８１ＭＰａで温間成形を行って縦３０ｍｍ、横１０ｍｍ、厚さ５．５ｍｍの棒状試料をそれぞれ成形した。その後、Ａｉｒの雰囲気中４５０℃熱処理を行い、軟磁性圧粉磁芯を得た。【００７３】
上記、評価方法により、磁束密度、３点曲げ強度、電気抵抗率を測定した。表３にその結果の一覧を示す。【００７４】
軟磁性圧粉磁芯のＢｉ量はＩＣＰ発光分光分析装置（ＩＣＰ−ＡＥＳ装置）で測定した。上記棒状試料から約縦５ｍｍ、横１０ｍｍ、厚さ５．５ｍｍの試料片を３個切り出し、それぞれ試料全量を秤量して王水で加熱溶解後、１００ｍｌメスフラスコに定容し１０ｍｌ分液後ＩＣＰ−ＡＥＳ装置（セイコーインスツルメンツ株式会社製：ＳＰＳ３１００）で測定して３点の平均値を求めた。表３にその解析結果の一覧を示す。【００７５】
軟磁性圧粉磁芯の断面におけるガラス部の面積率および平均面積を画像解析ソフト（株式会社イノテック製Ｐｉｘｓ２０００＿Ｐｒｏ）により求めた。断面観察用試料は上記の棒状試料を加圧方向に平行な面（１０ｍｍ×５．５ｍｍ角）に切断し、断面を鏡面研磨して作製した。ＳＥＭにより撮影されたｃｏｍｐｏ像を解像度６４０×４８０ｐｉｘｅｌｓのビットマップファイルに保存した。ガラス部は比重の重いＢｉを含むため明るく写る。そこで、画像ソフト（Ｉｒｆａｎ  ｖｉｅｗ）のヒストグラムにおいて最大ピーク位置がある山の明るい側のピクセルが０．１％未満の点から２５５までの階調範囲をガラス部とした。面積１．１ｍｍ２以上１．２ｍｍ２以下の範囲において上記画像解析ソフトの自動コロニーカウント機能により、境界を含まない、抽出粒子範囲２−１０００００００ドット、上記明度階調範囲の条件で測定した。３画像の解析測定を行い、平均値を求めた。図６−ａにヒストグラムの概略図、図６−ｂに画像イメージング法による分析結果の概略図と表３にその解析結果の一覧を示す。【００７６】
【表３】
0006036801.tif 000004
【００７７】
表３に示すとおり、実施例９〜１２において比較例１と比べて強度が高いことが確認された。特に実施例９および実施例１０においてＢｉ量が０．０５質量％以上４．００質量％以下の場合において３点曲げ強度、電気抵抗率、磁束密度がともに高くなることが確認された。また、軟磁性圧粉磁芯の断面積１．１ｍｍ２以上１．２ｍｍ２以下の範囲においてガラス部面積率が０．５％以上５％以下、かつガラス部平均面積が１０μｍ２以上４０μｍ２である場合、電気抵抗率、磁束密度、強度がともに高いことも確認された。
【産業上の利用可能性】
【００７８】
以上のように、本発明に係る軟磁性圧粉磁芯は  高電気抵抗率、高磁束密度かつ高強度であるためモータ、アクチュエータ、ジェネレータ、リアクトル、及びそれらを備える各種機器、設備、システム等に幅広く且つ有効に利用可能である。
【符号の説明】
【００７９】
１              軟磁性粒子
１ａ            コア粒子
１ｂ            絶縁被膜層
２              ガラス部
３              接合部
【図１】
0006036801.tif 000005
【図２】
0006036801.tif 000006
【図３】
0006036801.tif 000007
【図４】
0006036801.tif 000008
【図５】
0006036801.tif 000009
【図６−ａ】
0006036801.tif 000010
【図６−ｂ】
0006036801.tif 000011